(57)【要約】【課題】耐溶媒性に優れ、かつ使用時及び経時的に内容物である修正液とその残量が容易に視認可能となる修正ペン用リフィールを提供する。【解決手段】少なくともメチルシクロへキサンを主溶媒とする修正液２０を収容してなる修正ペン用リフィール１０であって、該修正ペン用リフィール１０が芳香族環又はナフテン環を有するモノマーより得られるポリアミド樹脂の成形体から構成されていること、または、二種以上のポリアミド樹脂をブレンドした成形体から構成されていることを特徴とする修正ペン用リフィール。【選択図】  図１
2004262195.tif 000002
【特許請求の範囲】
【請求項１】
少なくともメチルシクロへキサンを主溶媒とする修正液を収容してなる修正ペン用リフィールであって、該修正ペン用リフィールが芳香族環又はナフテン環を有するモノマーより得られるポリアミド樹脂の成形体から構成されていることを特徴とする修正ペン用リフィール。
【請求項２】
少なくともメチルシクロへキサンを主溶媒とする修正液を収容してなる修正ペン用リフィールであって、該修正ペン用リフィールが二種以上のポリアミド樹脂をブレンドした成形体から構成されていることを特徴とする修正ペンリフィール。
【請求項３】
ポリアミド樹脂の一種が、主鎖中に芳香族環及び／又はナフテン環を有するポリアミド樹脂である請求項２記載の修正ペン用リフィール。
【請求項４】
脂肪族系ポリアミド樹脂と、主鎖中に芳香族環及び／又はナフテン環を有するポリアミド樹脂とをブレンドしたものである請求項２又は３記載の修正ペン用リフィール。
【請求項５】
主鎖中に芳香族環及び／又はナフテン環を有するポリアミド樹脂が５〜１００重量％ブレンドされている請求項２〜４の何れか一つに記載の修正ペン用リフィール。
【発明の詳細な説明】
【０００１】
【発明の属する技術分野】
本発明は、修正液を収容してなる修正ペン用リフィールに関し、更に詳しくは、透明性、視認性（クリアドレイン性）に優れた修正ペン用リフィールに関する。
【０００２】
【従来の技術】
近年、環境問題から、修正液を収容する修正液収容部材は、所謂リフィーラブル化が望まれている。修正液収容部材をリフィーラブル化する場合には、修正液の主溶媒であるシクロへキサンは揮発性が高いので、耐溶媒性を有する材質を選択する必要があり、また、修正液の残量の確認ができる透明性を有する材質を選択する必要があるものである。
【０００３】
従来において、修正ペン用の修正液収容部材としては、ポリエチレンやポリプロピレンに対して、耐溶媒性が強く、使用する溶媒による膨潤や修正液の透過減量を抑制するために、ナイロン樹脂を押し出し成形、ブロー成形、射出成形によって形成したものや（例えば、特許文献１参照）、ナイロン１２から形成したものが知られている（例えば、特許文献２参照。）。
【０００４】
【特許文献１】
特開２００２−６５３５１号公報（特許請求の範囲等）
【特許文献２】
特開２００２−６７５８５号公報（特許請求の範囲、実施例等）
【０００５】
しかしながら、これらの文献１及び２に記載されるナイロン１２などの脂肪族系モノマーよりなるポリアミド樹脂の成形体では、耐溶媒性を有するが、その透明性は未だ十分でなく、また、塗布により修正液が消費されても修正液が収容部材の内壁面に付着し、下方に行かず、残量の確認が正確に視認できないという課題を有すると共に、充填した修正液を全部使用することは困難であるという課題を未だ有するものである。
【０００６】
【発明が解決しようとする課題】
本発明は、上記従来技術の課題等に鑑み、これを解消しようとするものであり、揮発性の高いメチルシクロへキサンを主溶媒とする修正液を収容してなる修正ペン用リフィールにおいて、耐溶媒性に優れると共に、使用時及び経時的に内容物である修正液とその残量が容易に視認可能となる透明性、視認性に優れる修正ペン用リフィールを提供することを目的とする。
【０００７】
【課題を解決するための手段】
本発明者らは、上記従来の課題等に鑑み、これを解消しようとするものであり、少なくともメチルシクロへキサンを主溶媒とする修正液を収容してなる修正ペン用リフィールを特定物性の樹脂成形体から構成することによって、上記目的の修正ペン用リフィールが得られることを見い出し、本発明を完成するに至ったのである。
すなわち、本発明は、次の（１）〜（５）に存する。
（１）  少なくともメチルシクロへキサンを主溶媒とする修正液を収容してなる修正ペン用リフィールであって、該修正ペン用リフィールが芳香族環又はナフテン環を有するモノマーより得られるポリアミド樹脂の成形体から構成されていることを特徴とする修正ペン用リフィール。
（２）  少なくともメチルシクロへキサンを主溶媒とする修正液を収容してなる修正ペン用リフィールであって、該修正ペン用リフィールが二種以上のポリアミド樹脂をブレンドした成形体から構成されていることを特徴とする修正ペン用リフィール。
（３）  ポリアミド樹脂の一種が、主鎖中に芳香族環及び／又はナフテン環を有するポリアミド樹脂である上記（２）記載の修正ペン用リフィール。
（４）  脂肪族系ポリアミド樹脂と、主鎖中に芳香族環及び／又はナフテン環を有するポリアミド樹脂とをブレンドしたものである上記（２）又は（３）記載の修正ペン用リフィール。
（５）  主鎖中に芳香族環及び／又はナフテン環を有するポリアミド樹脂が５〜１００重量％ブレンドされている上記（２）〜（４）の何れか一つに記載の修正ペン用リフィール。
【０００８】
【発明の実施の形態】
以下に、本発明の実施の形態を詳しく説明する。
本発明の第１発明となる修正ペン用リフィールは、少なくともメチルシクロへキサンを主溶媒とする修正液を収容してなる修正ペン用リフィールであって、該修正ペン用リフィールが芳香族環又はナフテン環を有するモノマーより得られるポリアミド樹脂の成形体から構成されていることを特徴とするものであり、また、第２発明の修正ペン用リフィールは、少なくともメチルシクロへキサンを主溶媒とする修正液を収容してなる修正ペン用リフィールであって、該修正ペン用リフィールが二種以上のポリアミド樹脂をブレンドした成形体から構成されていることを特徴とするものである。
以下に、「本発明」というときは、上記第１発明及び第２発明の修正ペン用リフィールの両方を含むものである。
【０００９】
図１は、本発明における修正ペン用リフィールの実施形態の一例を示すものである。この修正ペン用リフィール１０内には、少なくともメチルシクロへキサンを主溶媒とする修正液３０が収容されると共に、該修正液３０の後端部に修正液追従体（フォロア）３２が接触状態で配置されている。また、修正ペン用リフィール１０の先端部には継手（部材）１１を介して塗布（筆記）部となるボールペンチップ１２が装着されてリフィールユニットとなっている。
図２は、本発明における修正ペン用リフィールの実施形態の他例を示すものであり、図２（ａ）はその部分縦断面図、（ｂ）はＡ−Ａ線断面図、（ｃ）はＢ部の拡大縦断面図である。
この修正ペン用リフィール１５は、図２に示すように継手（部材）まで一体に成形したものである。この修正ペン用リフィール１５内にも、図示しないが、上述の如く、少なくともメチルシクロへキサンを主溶媒とする修正液が収容されると共に、該修正液の後端部に修正液追従体（フォロア）が接触状態で配置されている。
【００１０】
この修正ペン用リフィール１０又は１５は、芳香族環又はナフテン環を有するモノマーより得られるポリアミド樹脂の成形体、または、二種以上のポリアミド樹脂をブレンドした成形体から構成されるものである。
原料となる芳香族環を有するモノマーより得られるポリアミド樹脂は、主鎖中に芳香族環を有するものであり、例えば、ポリメタキシリレンアジパミド樹脂、テレフタル酸又はイソフタル酸とヘキサメチレンジアミンとの共重合体などが挙げられる。具体的には、市販のノバミッドＸ２１（三菱エンジニアリングプラスチック社製）、ナイロンＭＸＤ６（三菱ガス化学社製）、ＳＥＬＡＲ  ＰＡ（デュポン社製）、トロガミドＴ５０００（ダイセル・ヒュルス社製）などを用いることができる。
また、原料となるナフテン環を有するモノマーより得られるポリアミド樹脂は、主鎖中にナフテン環を有するものである。具体的には、透明性の高いナフテン環を有するものとして、市販のトロガミドＣＸ７３２３（ダイセル・ヒュルス社製）を用いることができる。
【００１１】
更に、本第２発明において、二種以上のポリアミド樹脂をブレンドしたものとしては、物性が異なる二種以上のポリアミド樹脂をブレンドしたものであれば良く、好ましくは、上記第１発明のポリアミド樹脂単独よりも更に優れた成形性、視認性を有する点から、ポリアミド樹脂の一種が、主鎖中に芳香族環及び／又はナフテン環を有するポリアミド樹脂であるものが好ましく、更に好ましくは、脂肪族系ポリアミド樹脂と、主鎖中に芳香族環及び／又はナフテン環を有するポリアミド樹脂とをブレンドしたものが望ましい。
本第２発明における主鎖中に芳香族環を有するポリアミド樹脂は、少なくともメチルシクロへキサンを主溶媒とする修正液に対して、上記第１発明の芳香族環又はナフテン環を有するモノマーから得られるポリアミド樹脂単独よりも更に優れた経時的なクリアドレン性を有するものであるが、成形性、低温下での機械強度の点で若干劣るものである。一方、脂肪族系ポリアミド樹脂は、比較的安価で成形性にも優れているが、クリアドレン性と自身の結晶化のためやや乳白色であり、視認性に若干劣るものである。
そこで、本第２発明の特に好ましい形態としては、二種以上のポリアミド樹脂をブレンドしたものにおいて、主鎖中に芳香族環及び／又はナフテン環を有するポリアミド樹脂と脂肪族系ポリアミド樹脂とをブレンドしたものが望ましく、このブレンド樹脂を用いる場合には、主鎖中に芳香族環及び／又はナフテン環を有するポリアミド樹脂がブレンド樹脂全量に対して、５〜１００重量％、更に好ましくは、３０〜１００重量％とすることが望ましい。
この主鎖中に芳香族環及び／又はナフテン環を有するポリアミド樹脂が５重量％未満であると、更なる経時的なクリアドレン性の向上が発揮できないこととなる。なお、１００重量％の場合は、主鎖中に芳香族環を有するポリアミド樹脂と主鎖中にナフテン環を有するポリアミド樹脂とのブレンド樹脂を意味する。
【００１２】
用いることができる主鎖中に芳香族環及び／又はナフテン環を有するポリアミド樹脂としては、上述の第１発明で挙げた各ポリアミド樹脂を用いることができる。
また、脂肪族系ポリアミド樹脂としては、安価なナイロン６、ナイロン６６、ナイロン１１、ナイロン１２などの脂肪族系ポリアミド樹脂を用いることができる。
【００１３】
本発明となる修正ペン用リフィール１０又は１５は、上述の芳香族環又はナフテン環を有するモノマーより得られるポリアミド樹脂、若しくは、二種以上のポリアミド樹脂をブレンドしたもの、好ましくは、主鎖中に芳香族環及び／又はナフテン環を有するポリアミド樹脂をブレンドしたもの、更に好ましくは、主鎖中に芳香族環及び／又はナフテン環を有するポリアミド樹脂と脂肪族系ポリアミド樹脂とをブレンドしたものを押出成形、射出成形、ブロー成形等により容易に得られるものである。
本発明となる修正ペン用リフィール１０又は１５の肉厚（厚さ）は、修正ペンの構造、修正液種等により、変動するものであるが、好ましくは、０．１〜３ｍｍ、更に好ましくは、０．２〜１．５ｍｍとすることが望ましい。
上記肉厚が０．１ｍｍ未満であると、機械的強度の点で劣ることとなり、また、３ｍｍを越えると、肉厚が厚くなり、ペン本体が太くなってしまい、しかも、コストアップとなり、好ましくない。
【００１４】
本発明において、修正ペン用リフィール１０又は１５内に収容する修正液３０としては、従来より用いられている修正液の組成であれば、特に限定されるものでないが、例えば、二酸化チタン等の隠蔽剤と、少なくともメチルシクロへキサンを主溶媒（溶媒中に５０重量％以上）とする有機溶媒、該有機溶媒に可溶な増粘剤、バインダーとしての樹脂類、界面活性剤類、その他の任意成分を適宜溶解もしくは分散させた修正液が使用される。
上記メチルシクロへキサン以外に用いることができる溶媒としては、ｎ−ヘキサン、ｎ−へブタン、ｎ−オクタン、イソオクタン、シクロへキサン、エチルシクロへキサン、トルエン、キシレンなどが挙げられる。
上記修正液の各成分の含有量としては、例えば、修正液全量（１００重量％）に対して、有機溶媒２０〜８５重量％、隠蔽剤１０〜６０重量％、樹脂類その他の成分が５〜３０重量％程度の組成物とすることが望ましい。
【００１５】
また、上記修正液をそのまま使用してもよいが、上記修正液に微粉末シリカ、アルミナ、ジベンジルソルビトール、有機処理ベントナイト、１２−ヒドロキシステアリン酸及びその誘導体、硬化ひまし油及びその誘導体、Ｎ−ラウロイル−Ｌ−グルタミン酸−α，γ−ジ−ｎ−ブチルアミド、パラフィンワックス、ポリエチレンワックスなどの粘性付与剤を修正液全量に対して、０．１〜１０重量％程度含有せしめてゲル状修正液（粘性体）として使用してもよい。このゲル状修正液インキとすることにより、更に撹拌不要となり、酸化チタンの沈降を抑制し易く、更に、紙等の被塗布体に修正液を塗布した場合、構造粘性を有することにより被塗布体上での「にじみ」が更に抑制できることとなる。
【００１６】
本発明において、修正液３０の後端部に接触状態で配置する修正液追従体（フォロア）３２としては、修正液３０と相溶しない難揮発性の液状物であり、上述の修正液の後端部に接触状態で収容配置されるものであり、修正液の消費につれて修正液に追従して移動し可動栓としての作用をなすものである。
この修正液追従体３２を形成する難揮発性の液状物としては、修正液と相溶せず、修正液の揮発を防止すること、自己揮発しにくいこと２つの基本性能を有するものであれば、特に限定されず、例えば、グリセリン、ジグリセリン、ポリグリセリン、ポリエチレングリコール、ポリプロピレングリコール、アルキレングリコールアルキルエーテル、ポリグリセリン脂肪酸エステル、グリセリンのアルキレンオキサイド付加物、ジグリセリンのアルキレンオキサイド付加物、ポリグリセリンのアルキレンオキサイド付加物から選ばれる少なくとも１種（各単独又は２種以上の混合物）が挙げられる。
更に、修正液追従体３２としての性能を更に向上させるため、微粉末のシリカ、アルミナ又はこれらの混合物やジベンジリデンソルビトールといった構造粘性付与材を上記液状物に添加しゲル化させた状態として良いものである。
【００１７】
塗布（筆記）部としては、修正液の好適な量を吐出できる構造であれば特に限定されないが、例えば、図１に示すように、先端に金属（ステンレス又はセラミック）製のボール及び金属（ステンレス又はセラミック）製のホルダーを有するボールペンチップ１２からなり、ボールがチップ先端のボール抱持部の内縁に密接するようにボールの背面にスプリング部材からなる押圧手段により押圧が付与されてなる構造のものが挙げられる。この押圧手段を内蔵したものでは、塗布等の際にはボールが沈み、ボールとボール抱持部との間にクリアランス部ができ、この際にリフィール１０又は１５内の修正液がクリアランス部を通って適正な流出量で外部に流出して塗布することができるものとなる。塗布作業が終わると（通常の状態では）、押圧手段により、ボールがチップ先端のボール抱持部の内縁に密接して修正液は流出しない構造となるものである。
【００１８】
本発明の修正ペン用リフィールは、従来のボールペン形式と同様に、本体部（軸体）に継手（先軸）部材を螺合等により着脱自在とした修正ペン、または、本願出願人による特開平２０００−３３５１７３号記載の加圧ポンピング機構を備えたノック式のボールペン型修正ペン、更に、図３〜図４に示すような加圧機構を有する本体部に着脱着自在とした加圧型の修正ペンとして使用に供される。
【００１９】
この図３及び図４に示す加圧型の流動体塗布具の構成等を簡単に説明すると、先端にボーペンチップ（塗布部の例）１２と後方に本発明となる修正ペン用リフィール１０を備えたリフィールユニット１４が、第１のスプリング１６で後方に向けて弾発された状態で軸本体１８内に装填されると共に、前記リフィールユニット１４のボールペンチップ１２を、軸本体１８の後端側に設けたノック機構２０の押し出し操作及び押し出し解除操作に連動させて先端開口１８ａから出没可能となる流動体塗布具であって、前記リフィールユニット１４の流動体収容管１０内の後部１０ｒが開放され、軸本体１８内には、該後部１０ｒとノック機構２０との間にリフィール１０内圧力を増加させる加圧機構２２が設けられ、加圧機構２２は、シール部２４と前端開放の筒部２６とシール部２４及び筒部２６を離隔させる方向に弾発させる第２のスプリング２８とを有するものであり、前記ノック機構２０の押し出し操作終了後に、軸本体１８から突出したボールペンチップ１２先端を押圧してリフィールユニット１４を後退させた場合に、加圧機構２２では前記シール部２４が後退して相対的に筒部２６が前進して内部加圧室の内部空気を圧縮し、その圧縮された内部空気により逆止弁２９を開きシール部２４を通してリフィール１０内を加圧するようになっている。なお、図示符号３０は、修正液であり、３２は修正液３０に追従するフォロア３２である。
【００２０】
このように構成されると共に、使用に供される本第１発明の修正ペン用リフィールでは、少なくともメチルシクロへキサンを主溶媒とする修正液を収容してなる修正ペン用リフィールを芳香族環又はナフテン環を有するモノマーより得られるポリアミド樹脂の成形体から構成することにより、耐溶媒性に優れ、かつ使用時及び経時的に内容物である修正液とその残量が容易に視認可能となる。
また、本第２発明の修正ペン用リフィールでは、少なくともメチルシクロへキサンを主溶媒とする修正液を収容してなる修正ペン用リフィールを二種以上のポリアミド樹脂をブレンドしたもの、好ましくは、その一種に主鎖中に芳香族環及び／又はナフテン環を有するポリアミド樹脂をブレンドしたもの、更に好ましくは、主鎖中に芳香族環及び／又はナフテン環を有するポリアミド樹脂と脂肪族系ポリアミド樹脂とをブレンドした成形体から構成することにより、耐溶媒性に優れると共に、更に優れた視認性（使用時及び経時的に内容物である修正液とその残量が容易に視認可能）、成形性を有するものとなる。
【００２１】
本発明の修正ペン用リフィールは、上述の如く構成されるものであり、リフィールの構成に特徴を有するものであるので、リフィール以外の構造となる修正液、修正液追従体、塗布部（ボールペンチップ等）、修正ペンの構造などは上記各実施形態のものが好ましいが、特に限定されるものではなく、本発明の要旨を逸脱しない範囲内において、種々変更を加え得ることができるものである。
【００２２】
【実施例】
次に、実施例及び比較例によって、本発明を更に具体的に説明するが、本発明は下記実施例によって何等限定されるものではない。
【００２３】
〔実施例１〜９及び比較例１〜２〕
下記記載の樹脂を用いて各方法により各修正ペン用リフィールを作製した。
（実施例１）
ナイロンＭＸＤ６（三菱ガス化学社製、以下同様）をチューブ状に外径８ｍｍ、内径６ｍｍ、肉厚（厚さ）１ｍｍとなるように、押し出し成形にて長さ７０ｍｍの修正ペン用リフィールを得た。
（実施例２）
トロガミドＴ５０００（三菱エンジニアリングプラスチック社製）をチューブ状に外径８ｍｍ、内径６ｍｍ、肉厚（厚さ）１ｍｍとなるように、押し出し成形にて長さ７０ｍｍの修正ペン用リフィールを得た。
（実施例３）
トロガミド  ＣＸ−７３２３（三菱エンジニアリングプラスチック社製）をチューブ状に外径８ｍｍ、内径６ｍｍ、肉厚（厚さ）１ｍｍとなるように、押し出し成形にて長さ７０ｍｍの修正ペン用リフィールを得た。
【００２４】
（実施例４）
ノバミッドＸ２１（三菱エンジニアリングプラスチック社製、以下同様）をチューブ状に外径８ｍｍ、内径６ｍｍ、肉厚（厚さ）１ｍｍとなるように、押し出し成形にて長さ７０ｍｍの修正ペン用リフィールを得た。
（実施例５）
ナイロン６：ノバミッドＸ２１＝３０重量％：７０重量％の割合でブレンドしたものをチューブ状に外径８ｍｍ、内径６ｍｍ、肉厚（厚さ）１ｍｍとなるように、押し出し成形にて長さ７０ｍｍの修正ペン用リフィールを得た。
（実施例６）
ナイロン１２：ナイロンＭＸＤ６＝３０重量％：７０重量％の割合でブレンドしたものをチューブ状に外径８ｍｍ、内径６ｍｍ、肉厚（厚さ）１ｍｍとなるように、押し出し成形にて長さ７０ｍｍの修正ペン用リフィールを得た。
【００２５】
（実施例７）
ナイロン６：ノバミッドＸ２１：ナイロンＭＸＤ６＝２０重量％：４０重量％：４０重量％の割合でブレンドしたものをチューブ状に外径８ｍｍ、内径６ｍｍ、肉厚（厚さ）１ｍｍとなるように、押し出し成形にて長さ７０ｍｍの修正ペン用リフィールを得た。
（実施例８）
ナイロン６：ノバミッドＸ２１＝２０重量％：８０重量％の割合でブレンドしたものをチューブ状に外径８ｍｍ、内径６ｍｍ、肉厚（厚さ）１ｍｍとなるように、押し出し成形にて長さ７０ｍｍの修正ペン用リフィールを得た。
（実施例９）
ナイロン１２：ノバミッドＸ２１：ナイロンＭＸＤ６＝１０重量％：４０重量％：５０重量％の割合でブレンドしたものをチューブ状に外径８ｍｍ、内径６ｍｍ、肉厚（厚さ）１ｍｍとなるように、押し出し成形にて長さ７０ｍｍの修正ペン用リフィールを得た。
【００２６】
（比較例１）
ナイロン１２をチューブ状に外径８ｍｍ、内径６ｍｍ、肉厚（厚さ）１ｍｍとなるように、押し出し成形にて長さ７０ｍｍの修正ペン用リフィールを得た。
（比較例２）
ナイロン６６をチューブ状に外径８ｍｍ、内径６ｍｍ、肉厚（厚さ）１ｍｍとなるように、押し出し成形にて長さ７０ｍｍの修正ペン用リフィールを得た。
【００２７】
上記で得られた各修正ペン用リフィールに、下記に示される配合組成、粘度の修正液を約１．５ｇ注入した。次いで、この修正液の末端部に接触状態で配置されるように下記配合組成及び粘度の追従体０．４ｇを収容して各修正ペンを得た。
（修正液の配合組成）
・メチルシクロへキサン    ４０部
・アクリル樹脂            １０部
・二酸化チタン            ４９部
・粉末シリカ                １部
（修正液追従体の配合組成）
・ジグリセリンのエチレンオキサイド１３モル付加物      ９５部
・微粉末シリカ                                          ５部
この修正液の粘度（２５℃）を粘度計（東機産業社製）により測定したところ、１ｒｐｍで５０００ｍＰ・ｓであり、修正液追従体の粘度（２５℃）は、１ｒｐｍで１０，０００ｍＰ・ｓであった。
【００２８】
得られた各修正ペンについて、下記評価方法により、耐溶媒性及びクリアドレイン性について評価した。
これらの結果を下記表１に示す。
【００２９】
（耐溶媒性の評価方法）
上記で得た修正ペンを２５℃、６５％ＲＨの環境試験室にて、１ケ月間放置した後の耐溶媒性を目視により、下記評価基準で評価した。
評価基準：
〇：リフィールは全く変化なし
△：リフィールにやや変化あり
×：リフィールに変化あり
【００３０】
（クリアドレインの評価方法）
上記で得た修正ペンを５０℃、６５％ＲＨの環境試験室にて、１ケ月間放置した後のクリアドレイン性を目視により、下記評価基準で評価した。
評価基準：
〇：リフィールは全く変化がなく、明瞭であり、容易に残量の確認ができる。
△：リフィールにやや変化があり、また、若干不明瞭となり、残量の確認がやっとできる状態である。
×：リフィールに変化があり、また、不明瞭となり、残量の確認ができない状態である。
【００３１】
【表１】
2004262195.tif 000003
【００３２】
上記表１の結果から明らかなように、本発明範囲となる実施例１〜９は、本発明の範囲外となる比較例１〜２に較べて、耐溶媒性及びクリアドレイン性に優れていることが判明した。
【００３３】
【発明の効果】
本発明によれば、耐溶媒性に優れ、かつ使用時及び経時的に内容物である修正液とその残量が容易に視認可能となる修正ペン用リフィールが提供される。
【図面の簡単な説明】
【図１】本発明の修正ペン用リフィールの実施形態の一例を示すものであり、修正ペン用リフィールにボールペンチップを取り付けた状態（リフィールユニット）を示す縦断面図である。
【図２】本発明における修正ペン用リフィールの実施形態の他例を示すものであり、（ａ）はその部分縦断面図、（ｂ）はＡ−Ａ線断面図、（ｃ）はＢ部の拡大縦断面図である。
【図３】図２に準拠する修正ペン用リフィールを用いた修正ペンの一例を示すものであり、修正ペンの作動時（筆記時）の説明図である。
【図４】図３の修正ペンの非作動時（非筆記時）の説明図である。
【符号の説明】
１０  修正ペン用リフィール
１２  ボールペンチップ
１４  リフィールユニット
１６  第１のスプリング
１８  軸本体
【図１】
2004262195.tif 000004
【図２】
2004262195.tif 000005
【図３】
2004262195.tif 000006
【図４】
2004262195.tif 000007